(57)【要約】【課題】天候に左右されず持続性ある優れた保温効果を有すると共に、着用耐久性や風合いに優れ、秋冬向けインナー衣料、スポーツ衣料に好適な布帛を提供することを目的とする。【解決手段】マイカ、酸化スズ及びタルクからなる群より選ばれる少なくとも１種の遠赤外線放射性微粒子を含有する合成繊維マルチフィラメント糸Ａと、発熱性微粒子を含有する合成繊維マルチフィラメント糸Ｂとを交編織してなることを特徴とする保温性布帛。【選択図】なし【特許請求の範囲】
【請求項１】
マイカ、酸化スズ及びタルクからなる群より選ばれる少なくとも１種の遠赤外線放射性微粒子を含有する合成繊維マルチフィラメント糸Ａと、発熱性微粒子を含有する合成繊維マルチフィラメント糸Ｂとを交編織してなることを特徴とする保温性布帛。
【請求項２】
前記合成繊維マルチフィラメント糸Ａと前記合成繊維マルチフィラメント糸Ｂとの混用比率（Ａ／Ｂ）が３０／７０〜８０／２０であることを特徴とする請求項１記載の保温性布帛。
【請求項３】
厚みが０．５〜２．０ｍｍで、目付けが１００〜２５０ｇ／ｍ２であることを特徴とする請求項１又は２記載の保温性布帛。
【発明の詳細な説明】
【技術分野】
【０００１】
本発明は、遠赤外線放射性能及び発熱性能に優れる布帛に関するもので、特に保温効果に優れるインナー衣料、スポーツ衣料に好適な布帛に関するものである。
【背景技術】
【０００２】
従来から、保温を目的とする布帛が数多く上市されており、中空糸などによるデッドエアーの利用や吸湿発熱効果の利用、太陽光を熱に変換して利用する方法など、様々な手法を用いた布帛が提案されている。例えば、中空糸によるデッドエアーの利用したものとして、接結糸に中空糸を配し、その両側の表側にポリエステル仮撚糸を、裏側にその他の糸を各々配した布帛が提案されている（例えば、特許文献１）。
【０００３】
また、吸湿発熱効果を利用したものとして、特定のアクリル酸系吸放湿吸水発熱性繊維を使用した布帛（例えば、特許文献２）や、セルロース分子にＮ−メチロール（メタ）アクリルアミドと特定の水溶性ビニル重合性化合物とを導入した吸湿発熱性セルロース繊維を使用した布帛（例えば、特許文献３）などが提案されている。
【０００４】
さらに、太陽光を熱に変換する手法を利用したものとして、特定の太陽光吸収性微粒子を含有するポリエステル繊維を使用した布帛（例えば、特許文献４）などが提案されている。
【０００５】
これに対して、近年、遠赤外線放射性微粒子を利用して布帛に保温効果を付与する技術が提案されている。例えば、当該微粒子としてアルミナや酸化マグネシウムなどを所定量含有するポリエステル繊維を使用した布帛（例えば、特許文献５）が提案されている。
【先行技術文献】
【特許文献】
【０００６】
【特許文献１】特開２００２−２３５２６４号公報
【特許文献２】特公平７−５９７６２号公報
【特許文献３】特許第２８９８６２３号公報
【特許文献４】特開平８−１９７６５９号公報
【特許文献５】特開平９−５９８２７号公報
【発明の概要】
【発明が解決しようとする課題】
【０００７】
しかしながら、デッドエアーを利用する手法は、空気を含ませることで放熱を抑えるという消極的な手法であるため、寒さに対する保温効果には限界があり、また空気層を利用するため、布帛が嵩高になってしまうという問題があった。
【０００８】
また、吸湿発熱効果を利用する手法は、発汗などによる湿気を吸収することで発熱を促す手法であり、湿気を吸収した際は発熱するものの、持続性が低く、すぐに放熱してしまうという問題があった。
【０００９】
さらに、太陽光を熱に変換する手法については、晴天時の屋外においては十分な効果が認められるものの、雨天時や室内ではその効果がほとんど期待できないという問題があっ  た。
【００１０】
そして、遠赤外線放射性微粒子の利用については、かかる微粒子のみで所望の保温効果を得るには、遠赤外線放射性微粒子を多量に繊維に含有又は付着させる必要がある。そうすると、これが要因となり製織編時にガイド摩耗などが発生し、毛羽立ちや糸切れなどが発生し工程通過性に悪影響を及ぼすという問題があった。加えて、この手法のみでは、実現可能な保温効果に限界があり、十分な暖かさを具現するに至っていないのが実情である。
【００１１】
本発明のこのような従来技術の欠点を解消するものであり、天候に左右されず持続性ある優れた保温効果を有すると共に、着用耐久性や風合いに優れ、秋冬向けインナー衣料、スポーツ衣料に好適な布帛を提供することを目的とするものである。
【課題を解決するための手段】
【００１２】
本発明者は、上記課題を解決するべく鋭意検討した結果、遠赤外線放射性微粒子を利用する手法において、太陽光を熱に変換する手法を併用すると、遠赤外線放射作用と発熱作用との相乗効果により、天候に左右されない持続性ある優れた保温効果が得られ、さらに遠赤外線放射性微粒子の組成を特定することで、その保温効果がより高まることを見出した。そして、この相乗効果を利用することで、一定の保温効果を保ったまま工程通過性を改善することができることを見出した。本発明は、これらの知見に基づいてさらに検討を重ね、完成するに至ったものである。
【００１３】
すなわち、本発明は以下を要旨とするものである。
【００１４】
（１）マイカ、酸化スズ及びタルクからなる群より選ばれる少なくとも１種の遠赤外線放射性微粒子を含有する合成繊維マルチフィラメント糸Ａと、発熱性微粒子を含有する合成繊維マルチフィラメント糸Ｂとを交編織してなることを特徴とする保温性布帛。
（２）前記合成繊維マルチフィラメント糸Ａと前記合成繊維マルチフィラメント糸Ｂとの混用比率（Ａ／Ｂ）が３０／７０〜８０／２０であることを特徴とする（１）記載の保温性布帛。
（３）厚みが０．５〜２．０ｍｍで、目付けが１００〜２５０ｇ／ｍ２であることを特徴とする（１）又は（２）記載の保温性布帛。
【発明の効果】
【００１５】
本発明によれば、天候に左右されず持続性ある優れた保温効果は勿論、着用耐久性や風合いにも優れる布帛が提供できる。このため、秋冬向けインナー衣料、スポーツ衣料に好適である。
【００１６】
本発明では、遠赤外線放射性微粒子を利用する技術と太陽光を熱に変換する技術とを併用することで、優れた保温効果が奏される。このため、布帛の厚みをことさら厚くしなくても所望の保温効果が得られる。さらに、本発明では、遠赤外線放射性微粒子の種類を特定しているため、遠赤外線放射作用と発熱作用とによる相乗効果が効率よく奏され、遠赤外線放射性微粒子や発熱性微粒子の含有量が比較的低量であっても一定レベルの保温効果が確保できる。この点から、保温効果と製織編時の工程通過性との両立の点で非常に有利となる。
【発明を実施するための形態】
【００１７】
以下、本発明を詳細に説明する。
【００１８】
本発明は、特定２種の合成繊維マルチフィラメント糸Ａ、Ｂを交編織してなる布帛である。
【００１９】
まず、合成繊維マルチフィラメント糸Ａ、Ｂを構成するポリマーとしては、繊維形成能を有するポリマーであれば、どのようなものでも使用できる。例えば、ポリエチレンテレフタレート（ＰＥＴ）、ポリブチレンテレフタレート、ポリトリメチレンテレフタレートなどのポリエステル；ナイロン６、ナイロン６６、ナイロン４６、ナイロン１１、ナイロン１２などのポリアミド；ポリプロピレン、ポリエチレンなどのポリオレフィン；ポリ塩化ビニル、ポリ塩化ビニリデンなどのポリ塩化ポリマー；ポリ４フッ化エチレン、ポリフッ化ビニリデンなどのフッ素系ポリマー；ＰＬＡ（ポリ乳酸）やＰＢＳ（ポリブチレンサクシネート）などのバイオマス由来モノマーを化学的に重合してなるバイオマスポリマー；これらのポリマーを構成するモノマーの２種以上からなる共重合体などがあげられる。
【００２０】
上記のポリマーは、粘度、熱的特性、相溶性などに鑑みて、他の構成モノマーを共重合成分として含む共重合体であってもよい。共重合成分としては、例えば、イソフタル酸、５−スルホイソフタル酸などの芳香族ジカルボン酸；アジピン酸、コハク酸、スベリン酸、セバシン酸、ドデカン二酸などの脂肪族ジカルボン酸；エチレングリコール、プロピレングリコール、１，４−ブタンジオール、１，４−シクロヘキサンジメタノールなどの脂肪族ジオール；グリコール酸、ヒドロキシ酪酸、ヒドロキシ吉草酸、ヒドロキシカプロン酸、ヒドロキシペンタン酸、ヒドロキシヘプタン酸、ヒドロキシオクタン酸などのヒドロキシカルボン酸；ε−カプロラクトンなどの脂肪族ラクトンがあげられる。
【００２１】
本発明における合成繊維マルチフィラメント糸Ａ、Ｂは、通常、複数の合成繊維（単糸）が束となり構成されている。そして、この合成繊維には、Ａの場合であれば特定の遠赤外線放射性微粒子が、Ｂの場合であれば発熱性微粒子がそれぞれ含有されている。遠赤外線放射性微粒子を使用すると遠赤外線が放射されるので、布帛の使用場所や天候などによらず、一律に保温効果が得られる。しかし、単に遠赤外線放射性微粒子を使用しただけでは、高いレベルの保温効果は得られない。遠赤外線の一層の放射を促すための工夫が必要である。
【００２２】
具体的には、後述する発熱性微粒子が発する熱を利用すると共に、遠赤外線放射性微粒子の種類を特定する。本発明では、発熱性微粒子が発する熱を保温効果の向上そのものに利用するだけでなく、その熱を遠赤外線放射性微粒子の温度上昇にも利用でき、それにより多くの遠赤外線が発せられ、結果として優れた保温効果が奏される。この点、遠赤外線の放射量は、微粒子の種類により異なるから、微粒子の種類を特定すればより多くの遠赤外線が効率よく放射されることとなる。
【００２３】
本発明では、遠赤外線放射性微粒子として、マイカ、酸化スズ及びタルクからなる群より選ばれる少なくとも１種の微粒子を使用する必要がある。中でも、製織編時のガイド摩耗を効果的に抑えることができ、かつ多くの遠赤外線を発することのできるマイカが好適である。
【００２４】
合成繊維に含まれる遠赤外線放射性微粒子の含有量としては、特に限定されないが、０．１〜１０質量％が好ましく、０．２〜５質量％がより好ましく、０．５〜２．５質量％がさらに好ましく、０．５〜２質量％が最も好ましい。
【００２５】
遠赤外線放射性微粒子の平均粒子径としては、特に限定されないが、１０μｍ以下が好ましく、０．１〜５μｍがより好ましく、０．３〜３μｍがさらに好ましい。このような範囲を満足する遠赤外線放射性微粒子を使用することで、より優れた保温効果を奏することができる。ここで、平均粒子径とは、レーザー回折散乱法粒度分布測定装置を用いて測定される体積平均粒子径をいう。
【００２６】
他方、発熱性微粒子としては、電磁波（太陽光を含む）の吸収により発熱可能な物質からなる微粒子であれば、どのようなものでも使用できる。具体的には、酸化ジルコニウム、炭化ジルコニウム、カーボンなどがあげられる。これらの発熱性微粒子の中でも、紡糸操業性と発熱性能をより向上させるという観点から、好ましくはカーボン、炭化ジルコニウムがあげられる。これらの発熱性微粒子は、１種単独で使用してもよく、また２種以上を組合せて使用してもよい。
【００２７】
発熱性微粒子の平均粒子径としては、特に限定されないが、０．０１〜５μｍが好ましく、０．０５〜３μｍがより好ましく、０．１〜２μｍがさらに好ましい。このような範囲を満足する発熱性微粒子を使用することで、紡糸操業性に悪影響を及ぼすことなく優れた保温効果を奏することができる。ここで平均粒子径は、レーザー回折散乱法粒度分布測定装置を用いて測定される体積平均粒子径をいう。
【００２８】
そして、マルチフィラメント糸Ａ、Ｂを構成する合成繊維には、必要に応じて艶消し剤、難燃剤、抗酸化剤といった無機微粒子や有機化合物などが適宜含まれていてもよい。
【００２９】
本発明の布帛は、上記のように、特定遠赤外線放射性微粒子による遠赤外線放射作用と、発熱性微粒子による発熱作用との相乗効果により優れた保温効果を奏するものである。これにより、遠赤外線放射性微粒子や発熱性微粒子の含有量を多少減らしても、一定レベルの保温効果は確保できることになる。この点、マルチフィラメント糸の紡糸操業性や製織編時の工程通過性は、微粒子の含有量が少ないほど良好になる傾向にあるから、紡糸操業性や工程通過性を改善する目的で各微粒子の含有量を多少減らしても、一定の保温性は確保できる。つまり、本発明では、かかる相乗効果を利用することで、一定の保温効果を保ちながら工程通過性を改善することができるのである。
【００３０】
本発明における合成繊維マルチフィラメント糸Ａ、Ｂは、例えば、上記の繊維形成能を有するポリマーに上記各微粒子を所定量練り込み、溶融紡糸することにより得ることができる。このとき、合成繊維の断面形状としては、特に限定されず適宜の形状が採用できる。断面形状は、紡糸口金を選択することにより調整可能である。
【００３１】
また、各合成繊維中に含まれる各微粒子の分散状態も任意でよい。一般に、保温効果をより高めるには、繊維鞘部に集中して各微粒子を配することが好ましく、これにより一層の保温効果が期待できるようになる。よって、工程通過性を一層改善する目的で各微粒子の含有量をさらに減らしても、一定の保温効果は十分確保できることになる。この他、繊維鞘部に集中して各微粒子を配することは、糸の製造コスト低減、布帛の性能向上にも有利である。
【００３２】
本発明における合成繊維マルチフィラメント糸Ａ、Ｂの太さ（トータル繊度）としては、特に限定されないが、１〜５００ｄｔｅｘが好ましく、５〜３００ｄｔｅｘがより好ましく、１０〜２００ｄｔｅｘがさらに好ましい。１ｄｔｅｘ未満では使用に耐えるだけの着用耐久性が得られ難く、５００ｄｔｅｘを超えると、布帛の厚みが増え、かつ風合いも低下することになるから、特にインナー衣料に適用し難くなる。
【００３３】
合成繊維マルチフィラメント糸Ａ、Ｂの形態としては、特に限定されず、フラットヤーン、仮撚糸、混繊糸、撚糸などいずれのものでもよい。中でも仮撚糸に加工することで、ふくらみ感、ウォーム感などの風合いを向上させることができる。また、撚糸に加工する際の撚数としては、２００〜１０００回／ｍの範囲とすることが好ましい。
【００３４】
本発明の布帛は、以上のように特定合成繊維マルチフィラメント糸Ａ、Ｂを併用してなるものである。本発明では、これらを交編織により併用する。両者の混用比率（質量比率）Ａ／Ｂとしては、３０／７０〜８０／２０が好ましい。混用比率がこの範囲を外れると、上記した相乗効果が十分促進しない傾向にあり、好ましくない。
【００３５】
交編織の態様としては、特に限定されない。例えば、織物であれば、経緯糸のいずれか一方に合成繊維マルチフィラメント糸Ａを、他方にマルチフィラメント糸Ｂをそれぞれ配するか、マルチフィラメント糸Ａ、Ｂを経緯糸に任意の繰り返しパターンで配列させればよい。編物であれば、例えば、ダブルニットの一方の面にマルチフィラメント糸Ａを、他方の面にマルチフィラメント糸Ｂをそれぞれ配すればよい。
【００３６】
本発明の布帛は、雨天時や室内など太陽光の届きにくい場所でも、暖かさを維持することができる。このため、本発明では、布帛をことさら厚くしなくても所望の保温効果が期待できる。したがって、本発明の布帛は、秋冬向けインナー衣料、スポーツ衣料をはじめ、秋冬一般衣料に好適である。
【００３７】
布帛の厚みとしては０．５〜２．０ｍｍが好ましく、目付けとしては１００〜２５０ｇ／ｍ２好ましい。布帛の厚みが０．５ｍｍ未満もしくは目付けが１００ｇ／ｍ２未満になると、所望の保温効果が得られ難くなる。また、糸の使用量も減るため着用耐久性が得られ難くなる。一方、布帛の厚みが２．０ｍｍを超えるもしくは目付けが２５０ｇ／ｍ２を超えると、布帛が重たくなり、特にインナー衣料に適用し難くなる。
【００３８】
なお、布帛の厚みはＪＩＳ  Ｌ１０１８．８．５．１に基づき測定し、目付けはＪＩＳ  Ｌ１０１８．８．４．２に基づき測定する。
【００３９】
布帛の形状としては、織物、編物などがあげられる。布帛の組織としては、特に限定されず、目的に応じて適宜の組織を採用すればよい。例えば、織物の場合であれば、平織、綾織、朱子織並びにこれらの変化組織、経二重織、緯二重織、経緯二重織、ビロード織などがあげられる。編物の場合、よこ編であれば、平編、ゴム編、パール編、タック編、浮き編、片畦編、レース編、添え毛編、スムース編などがあげられ、たて編であれば、シングルデンビー編、シングルアトラス編、ダブルコード編、ハーフトリコット編、裏毛編、ジャカード編などがあげられる。また、織物、編物共に多重組織を採用してもよい。
【００４０】
本発明では、特に、遠赤外線放射作用と発熱作用とによる相乗効果を効率的に発揮させる観点から、布帛内でマルチフィラメント糸Ａ、Ｂを接近させることが好ましい。具体的には、Ａ、Ｂを１〜２本程度交互に配列させることが好ましい。
【００４１】
また、布帛の密度についても、特に限定されず、好ましくは仕上げ時の厚み、目付けが上記範囲を満たすように設計すればよい。
【００４２】
さらに、本発明の布帛には、本発明の効果を損なわない範囲で、上記合成繊維マルチフィラメント糸Ａ、Ｂ以外の他の糸条が含まれていてもよい。本発明の布帛には、保温効果の観点から、上記Ａ、Ｂが合計で布帛１００質量部に対して６０質量部以上含まれていることが好ましい。
【００４３】
他の糸条としては、綿、レーヨン、リヨセル、キュプラ、アセテート、アクリル、ナイロン、ポリウレタンなどがあげられる。特に、布帛の風合いを改善したい場合は、綿、リヨセルなどを併用することが好ましく、着用耐久性を改善したい場合は、ナイロンなどを併用することが好ましい。また、ポリウレタンを併用すれば、ストレッチ性が付与される。
【００４４】
本発明の布帛は、製織編後、精練、リラックス、ファイナルセットすることにより得ることができる。一連の後加工の途中もしくは最終段階において、公知の知見に基づき布帛を染色、アルカリ減量加工、着色プリント、エンボス加工、撥水加工、抗菌加工、蓄光加工、消臭加工などしてもよい。一般にはリラックスの後、染色することが好ましい。
【００４５】
本発明の布帛の用途については、特に限定されないが、例えば、各種インナー、Ｔシャツ、ジャケット、ウインドブレーカー、ウェットスーツ、スキーウエア、手袋、帽子、テント、靴の中敷き、布団の側地などの保温性が求められる各種繊維製品に適用でき、特に秋冬向けインナー衣料、スポーツ衣料の素材に好適である。
【実施例】
【００４６】
以下、実施例及び比較例をあげてさらに詳細に本発明を説明するが、本発明はこれらに限定されない。
【００４７】
各測定方法及び評価方法は以下の通りである。
【００４８】
（１）遠赤外線放射性
各実施例及び比較例で得られた編物の遠赤外線放射強度を測定した。測定は、赤外分光光度計ＦＴ−ＩＲ装置（パーキンエルマー社製「Ｓｐｅｃｔｒｕｍ  ＧＸ  ＦＴ−ＩＲ（商品名）」）を使用し、測定温度４０℃、測定波長域５〜２０μｍで行った。その際、同条件における黒体の遠赤外線放射強度も測定し、各波長における黒体の放射強度を１００％とした場合の各編物の放射強度の比率（％）を求め、各波長で算出された比率の平均値を平均放射率（％）として算出した。また、ブランクとして、遠赤外線放射性微粒子及び発熱性微粒子を含まないこと以外は、各実施例及び比較例と同組成の糸条を用いて製編、後加工した編物を用い、同様に平均放射率（％）を求めた。そして、次式に基づいて、遠赤外線放射性を算出した。
＜遠赤外線放射性の算出式＞
遠赤外線放射性＝〔（得られた編物の平均放射率（％）−ブランクの平均放射率（％））／ブランクの平均放射率（％）〕×１００
【００４９】
（２）発熱性能
温度が２０℃、湿度が６５％に保たれた恒温恒湿状態の室内に放置した編物について、編物表面にレフランプから照度１００００ＬＵＸの光を照射し、裏面温度を時間毎にサーモグラフィー（赤外線センサー、日本電子株式会社製「ＪＴＧ−４２００（商品名）」）で測定し、最高到達温度で評価した。
【００５０】
（３）風合い
１０人のパネラーにより得られた編物を官能検査（ハンドリング）し、以下の３段階で評価した。
○：ふくらみ感、ウォーム感に優れると判断した者が８人以上。
△：ふくらみ感、ウォーム感に優れると判断した者が５人以上７人以下。
×：ふくらみ感、ウォーム感に優れると判断した者が４人以下。
【００５１】
（４）着用耐久性
丸首肌着を作製し、１０名が３ヶ月間着用した後、着用によるピリング、毛羽、シワ、寸法変化にかかる着用耐久性を、以下の３段階で評価した。
○：ピリング、毛羽、シワ及び寸法変化のいずれもが気にならないと判断した者が８人以上。
△：ピリング、毛羽、シワ及び寸法変化のいずれもが気にならないと判断した者が５人以上７人以下。
×：ピリング、毛羽、シワ及び寸法変化のいずれもが気にならないと判断した者が４人以下。
【００５２】
（実施例１）
平均粒子径３μｍのマイカを１．５質量％含有するＰＥＴポリマーと、ＰＥＴポリマーとを複合紡糸装置に導入し、常法に基づいて溶融紡糸することで、繊維鞘部に集中してマイカを備えてなる、芯鞘比率（芯／鞘）８０／２０の８０ｄｔｅｘ２４ｆの高配向未延伸糸Ａを得た。高配向未延伸糸を構成する合成繊維中には、マイカが０．３質量％含まれていた。続いて、高配向未延伸糸Ａを延伸仮撚りすることで、５６ｄｔｅｘ１２ｆの合成繊維マルチフィラメント仮撚糸Ａを得た。
【００５３】
一方で、平均粒子径３μｍのカーボンを１．０質量％含有するＰＥＴポリマーを常法に基づいて溶融紡糸し、８０ｄｔｅｘ２４ｆの高配向未延伸糸Ｂを得た。そして、高配向未延伸糸Ｂを延伸仮撚りすることで、５６ｄｔｅｘ１２ｆの合成繊維マルチフィラメント仮撚糸Ｂを得た。
【００５４】
続いて、得られた仮撚糸Ａ、Ｂを、釜径３３インチ、針密度２２Ｇのダブルニット編機（株式会社福原精機製作所製「ＬＰＪ−Ｈ型（商品名）」）へ導入し、スムース組織の編物を製編した。このときの仮撚糸Ａ、Ｂの混用比率（Ａ／Ｂ）は、５０／５０であった。なお、製編にあたり、ガイド摩耗に起因する毛羽立ち、糸切れは特段認められず、工程通過性は良好であった。
【００５５】
その後、編物を順次、精練、リラックス、染色、ファイナルセットし、厚みが０．８ｍｍで目付けが１５０ｇ／ｍ２の保温性布帛を得た。
【００５６】
（実施例２）
仮撚糸Ａ、Ｂの混用比率（Ａ／Ｂ）を５０／５０に代えて７０／３０とする以外は、実施例１と同様に行い、厚み０．６ｍｍ、目付け１１０ｇ／ｍ２の保温性布帛を得た。
なお、製編にあたり、ガイド摩耗に起因する毛羽立ち、糸切れは特段認められず、工程通過性は良好であった。
【００５７】
（実施例３、４）
平均粒子径３μｍのマイカを１．５質量％使用することに代えて、平均粒子径３μｍの酸化スズを１．５質量％使用すること（実施例３）、又は平均粒子径３μｍのタルクを１．５質量％使用すること（実施例４）以外は、各々実施例１と同様に行い、それぞれ厚みが０．８ｍｍで目付けが１５０ｇ／ｍ２の保温性布帛を得た。
【００５８】
なお、製編にあたり、ガイド摩耗に起因する毛羽立ち、糸切れは、実施例３、４共に特段認められず、工程通過性は良好であった。
【００５９】
（比較例１）
平均粒子径３μｍのマイカを１．５質量％使用することに代えて、平均粒子径３μｍのアルミナを１．５質量％使用すること以外は、実施例１と同様に行い、厚みが０．８ｍｍで目付けが１５０ｇ／ｍ２の布帛を得た。
【００６０】
なお、製編にあたり、ガイド摩耗に起因する毛羽立ち、糸切れが若干認められた。工程通過性は良好ではいえないものであった。
【００６１】
以上で得た布帛の評価結果を表１に示す。
【００６２】
【表１】
2015110847.tif 000002
【００６３】
実施例にかかる布帛では、遠赤外線放射性微粒子が本来有する遠赤外線放射効果に加え、発熱性微粒子が発する熱により、遠赤外線放射が促されたため、優れた保温効果が得られた。特に、実施例１にかかる布帛では、遠赤外線放射性微粒子としてマイカを使用したため、実施例３、４にかかる布帛よりも遠赤外線放射が促進され、保温効果に優れるものとなった。また、製編時の工程通過性については、いずれの実施例においても良好であった。さらに、実施例にかかる布帛は、いずれもふくらみ感、ウォーム感だけでなく、着用耐久性にも優れ、秋冬衣料、特に秋冬向けのインナー衣料、スポーツ衣料に好適であることが確認できた。
【００６４】
これに対し、比較例１では、遠赤外線放射性微粒子として特定種類のものが使用されておらず、このため、遠赤外線放射作用と発熱作用とによる相乗効果が十分奏されず、各実施例にかかる布帛ほどの保温効果は得られなかった。また、工程通過性も良好とはいえないものであった。